FR 2635317 A1 19900216 FR 8810820 A 19880811 HYDRURES DE PLATINE DE STRUCTURE BIMETALLIQUE PONTEE, LEUR PROCEDE DE. PREPA- RATION ET LEUR APPLICATION A LA CATALYSE DE REACTIONS CHIMIQUES. La présente invention se rapporte à de nouveaux hydrures de plati- ne, à leur-procédé de préparation et à leur utilisation comme composants de systèmes catalytiques destinés à catalyser des réactions chimiques, notam- ment des réactions d'hydroformylation de composés éthyléniquement insaturés. Un premier objet de la présente invention consiste en une nouvelle classe d'hydrures de platine de struture bimétallique pontée, représentés par la formule générale: P P P (I) Pt Pt MXn+1 dans laquelle = P H H/ 2 - M est un métal à l'état de valence n au moins égal à 2, - X est un atome d'halogène, et - P P constitue une représentation schématique d'un ligand de formule gené- rale: R3 (II) PRlR2 ( Ci PR5R6 dans laquelle R4 m 20. R1, R2, R5 et R6, identiques ou différents, sont choisis parmi les radi- caux hydrocarbonés aliphatiques ou cycloaliphatiques possédant de 1 à 8 atomes de carbone et les radicaux hydrocarbonés aromatiques possédant de 6 à 10 atomes de carbone, R3 et R4, identiques ou différents, sont choisis parmi l'atome d'hydro- gène et les radicaux hydrocarbonés aliphatiques, possédant de 1 à 8 ato- mes de carbone, le cas échéant fonctionnalisés et/ou formant ensemble un cycle et, m est un nombre entier supérieur ou égal à 4. Dans la formule (I) des hydrures de platine selon l'invention, X désigne de préférence le chlore, n est de préférence égal à 2 ou h 3,. et le métal M est de préférence choisi parmi les groupes IVB, VIII, IB, IIB, IIIA et IVA de la Classification Périodique. De manière plus particulièrement préférée, M peut être choisi parmi le fer (II), le zinc, l'étain, le cuivre, l'aluminium et le titane (III). Dans la formule (II) du ligand, il est préférable que R1 = R5 et que R2 = R6, et plus particulièrement que R1 = R2 = R5 = R6. A titre d'exem- ples on peut citer les radicaux méthyle, éthyle, isopropyle, tertiobutyle, néopentyle, cyclohexyle, phényle, etc. Lorsque les radicaux R3 et R4 sont fonctionnalisés, ils peuvent être porteurs notamment d'une fonction telle 263531 7 que thiol, alcool, thioether, amine, imi.e, acide, ester, amide ou éther. Une classe de ligands plus particulièrement préférée est celle représentée par la formule générale: GIII) PR2 - CH2 -(CHR')m-2 CH2- PR2 dans laquelle = - R est choisi parmi les radicaux hydrocarbonés aliphatiques ou cycloalipha- tiques possédant de 1 à 8 atomes de carbone et les radicaux hydrocarbonés aromatiques possédant de 6 à 10 atomes de carbone. - R' est choisi parmi les radicaux hydrocarbonés aliphatiques possédant de 1 à 8 atomes de carbone, le cas échéant fonctionnalisés (la fonction portée étant choisie telle que ci-dessus), et - m est un nombre entier supérieur ou égal à 4. Des exemples de tels ligands sont notamment le (1S,2S)(+)trans- 1,2-bis(diphénylphosphinométhyl)-cyclohexane, le 1,4bis(diphénylphosphino)- butane et l'isopropylidène-dihydroxy-2,3-bis-(diphénylphosphino)1,4butane. Les hydrures de platine selon la présente invention peuvent être préparés selon divers procédés. Un premier procédé comprend: - dans une première étape, la réduction d'un solvant comprenant au moins un carbonate d'alcène dans une cellule électrochimique dont l'anode est en métal M de manière à former une combinaison chimique entre le métal M et le carbonate d'alcène, puis - la réaction de cette combinaison avec au moins un complexe de platine de formule (P-'P)PtX2 dans laquelle X et Pl-P ont les significations explici- tées précédemment, et enfin, - dans une dernière étape l'application d'une atmosphère d'hydrogène. Ainsi ce procédé comprend, en première étape, la formation d'une combinaison de propylène, le carbonate d'éthylène, le carbonate de 1,2buty- lène et le carbonate de 1,2-hexylène. Selon un mode de réalisation particu- lier de ce procédé, la réduction du solvant peut être effectuée en présence d'une faible quantité d'un sel conducteur soluble dans ledit solvant tel que, par exemple, l'hexafluorophosphate de tétra-n-butylammonium. La présen- ce de ce sel conducteur permet avantageusement d'accélérer la réduction du solvant, en particulier à température modérée. La phase de réductidn élec- trochimique selon l'invention est généralement effectuée à une température comprise entre 10 C et 70 C environ et en maintenant la cellule électrochi- mique sous atmosphère d'un gaz inerte tel que l'azote, l'argon ou le monoxy- de de carbone; il est préférable du point de vue des utilisations ultérieu- res des hydrures de platine ainsi préparés, notamment en tant que composants de systèmes catalytiques pour des réactions chimiques, que cette réduction électrochimique soit effectuée en l'absence d'hydrogène. Le solvant électrochimique utilisé dans cette étape du procédé selon l'in- vention comprend nécessairement au moins un carbonate d'alcène tel que défi- ni précédemment. Il peut comprendre en outre, en mélange avec ce dernier, un autre solvant tel que par exemple un hydrocarbure aromatique (benzène, toluène, xylène, etc.). Pour la mise en oeuvre du procédé selon l'invention, on préférera utiliser un solvant comprenant au moins 10% environ en volume de carbonate d'alcène. Dans le cadre de ce premier procédé, deux variantes peuvent être envisagées pour la réduction électrochimique. Selon la première variante la cellule électrochimique comprend, outre l'anode en métal M, une cathode et une électrode de référence et la réduction est effectuée en portant la cathode à un potentiel inférieur ou égal à -1,5 volt environ par rapport à l'électrode de référence et en imposant ce potentiel pendant une durée suffisante pour assurer la production de la quantité voulue de la combinaison chimique "M-carbonate d'alcène"; dans ce cas l'électrode de référence peut être, par exemple, l'une des électrodes Ag/AgCl/C1-, Ag/Ag' et Hg/Hg2Cl2 (calomel). Selon la seconde variante, la cellule électrochimique comporte l'anode en métal M et une cathode entre lesquelles on applique une différence de potentiel supérieure ou égale à 10 volts environ, et à maintenir cette différence de potentiel pendant une durée suffisante pour assurer la production de la quantité voulue de la combinaison "M-carbonate d'alcène". Comme dans la variante précédente, l'anode en métal M passe progressivement en solution. Comme exemples de cathodes utilisables dans ce premier procédé on peut citer d'une part les cathodes en graphite et d'autre part des cathodes en métal inaltérable vis-à-vis du solvant, tel que platine ou acier inoxyda- ble. Ce premier procédé selon l'invention comprend en outre la réaction de la combinaison chimique formée entre le métal M et le carbonate d'alcène, dite par abréviation "M-carbonate d'alcène", avec le complexe de platine de formule (P P)PtX2. Cette réaction est de préférence effectuée dans au moins un solvant dudit complexe, à une température comprise entre 10'C et la température d'ébullition dudit solvant. Parmi les solvants du complexe de platine on peut citer notamment les hydrocarbures aromatiques (tels que par exemple le benzène, le toluène et les xylènes) et les carbonates d'alcène, notamment ceux dont le groupe alcène possède de 2 à 6 atomes de carbone. La durée de la réaction entre la combinaison "M-carbonate d'alcène" et le complexe de platine peut varier, selon les règles usuelles bien connues de l'homme de l'art, en fonction de la température de réaction choisie et de la concentration des espèces réactives dans le solvant. A titre d'exemple cette durée n'est généralement pas supérieure à 20 minutes lorsque la température de réaction est égale à 80 C. Plusieurs modes de réalisation de cette réaction peuvent être envisages dans le cadre de ce premier procédé selon l'invention. Un premier mode de réalisation consiste à former une combinaison "M-carbonate d'alcè- ne", par réduction électrochimique, puis à introduire le complexe de platine dans le milieu dans lequel ladite combinaison a été formée, ledit milieu comprenant déjà le solvant nécessaire à la réaction. Un second mode de réa- lisation consiste à former une combinaison "M-carbonate d'alcène", par réduction électrochimique, à isoler (sous forme de poudre) ladite combinai- son du milieu dans lequel elle a été formée (par exemple en filtrant, lavant et séchant le précipité qui se forme dans la cellule électrochimique), puis à introduire ladite poudre dans une solution du complexe de platine dans le solvant nécessaire à la réaction. Enfin un troisième mode de réalisation consiste à former la combinaison "Mcarbonate d'alcène" en présence du solvant et du complexe de platine, par exemple réduction électrochimique; dans ce cas on opère pendant une durée suffisante pour assurer la production d'une quantité d'électricité au moins égale à 0,2 Faraday par atome-gramme de platine. Quel que soit le mode de réalisation choisi pour le procéde selon l'invention, il est souhaitable que la concentration du complexe de platine dans le solvant de la réaction soit comprise entre 0,001 et 0,2 mole par litre environ. Un second procédé de préparation des hydrures de platine selon l'invention comprend la réaction d'un composé de métal M avec un complexe de platine de formule (P'P)PtX2, dans laquelle X et P P ont les significa- tions explicitées précédemment, en présence d'un solvant comprenant au moins un carbonate d'alcène, suivie de l'application d'une atmosphère d'hydrogè- ne. Le composé de métal M soumis à cette réaction est de préférence un com- pqsé comprenant au moins une liaison covalente M-O, tel qu'un oxyde, un alcoolate ou un éther métallique. Ce second procédé comprend donc, dans un premier temps, une réac- tion chimique dans un milieu solvant comprenant un carbonate d'alcène, dont le groupe alcène possède de préférence de 2 à 6 atomes de carbone, le cas échéant en mélange avec un hydrocarbure aromatique tel que benzène, toluène ou xylène; de préférence, comme dans le premier procédé selon l'invention, ledit milieu solvant comprend au moins 10% en volume de carbonage d'alcè- ne. Les autres conditions réactionnelles, telles que température et durée, seront choisies de même. 263 5 317 Dans le premier comme dans le second procédé selon l'invention, les quantités de la combinaison "M-carbonate d'alcène" et du complexe de platine mises en jeu au cours de la réaction sont choisies de telle sorte que le rapport atomique M/Pt soit compris entre 0,5 et 2 environ, et de pré- fèrence égal à 1. Dans le premier comme dans le second procédé selon l'invention, la réaction entre la combinaison "M-carbonate d'alcène" et le complexe de platine est suivie d'une étape d'hydrogénation, c'est-à-dire d'application d'une atmosphère d'hydrogène; cette dernière étape du procédé a généralement lieu sous pression (pouvant atteindre 200 bars environ) et le cas échéant sous température élevée (pouvant atteindre 150 C). Les hydrures de platine selon l'invention possèdent une structure bimétallique pontée de formule (I) authentifiée par les techniques analyti- ques suivantes: - résonnance magnétique nucléaire du phosphore 31, du proton, du platine 195 et du métal M. - spectroscopie infrarouge établissant la présence d'une fine bande d'ab- sorption de la liaison platine-hydrogène à 2010 cm-1. - spectrométrie de masse. Ces hydrures de platine de struture bimétallique pontée possèdent une utilité remarquable en tant que composants de systèmes catalytiques pour des réactions chimiques, notamment pour des réactions d'hydroformylation de composés éthylèniquement insaturés. Ainsi un autre objet de la présente invention consiste en l'application de ces hydrures à la fabrication d'aldé- hydes par hydroformylation d'un composé organique à insaturation éthyléni- que, caractérisé en ce que l'on fait réagir, à une température comprise entre 10"C et 300'C environ et sous une pression comprise entre 10 et 350 bars environ, ledit composé organique avec un mélange de monoxyde de carbone et d'hydrogène en présence d'une quantité efficace dudit hydrure. Une quantité efficace de système catalytique est généralement telle que le rapport molaire du composé organique à insaturation éthylénique au platine soit compris entre 100 et 10.000. Le rapport molaire CO/H2 dans le mélange de monoxyde de carbone et d'hydrogène intervenant dans la réaction d'hydroformylation selon l'invention est généralement compris entre 0,5 et 2 environ. Parmi les composés organiques à insaturation éthylénique pouvant être soumis à la réaction d'hydroformylation selon l'invention, on peut citer notamment: - les oléfines ayant de 2 à 12 atomes de carbone, telles que notamment le propylène, le butène-1, l'hexène-1, le méthyl-4-pentène-1, l'octène-1, etc. - les composés vinylaromatiques tels que le styrène, l'alphaméthylstyrène. - les diènes tels que par exemple le vinyl-4-cyclohexène. La durée de la réaction d'hydroformylation selon l'invention est généralement comprise entre 0,5 et 30 heures environ, selon la pression et la température choisies. Le procédé d'hydroformylation selon l'invention présente l'intérêt de permettre l'obtention, avec un excellent taux de transformation, d'un mé- lange d'aldénydes normaux et ramifiés dans lequel la proportion d'alhydes normaux est particulièrement élevée. Les exemples ci-après sont donnés à titre illustratif et non limi- tatif de la présente invention: EXEMPLE 1 Dans une cellule électrochimique en verre, on introduit sous azote 64 mg de complexe LPtCi2, le ligand L étant l'isopropylidène-dihydroxy-2, 3- bis(diphénylphosphino)-1,4-butane, puis le solvant constitué d'un mélange de cm3 de benzène et de 10 cm3 de carbonate de propylène. Après dissolution complète du complexe, on plonge dans le solvant la cathode (constituée d' un un panier de platine) et l'anode (constituée d'un cylindre d'étain), puis 1' électrode de référence (Ag/AgCl/N(C4H9)4Cl 0,1M dans le carbonate de propy- lène). La température étant égale à 20'C, on fixe le potentiel de réduction à -1,85 volt entre la cathode.et l'électrode de référence et l'électroréduc- tion est arrêtée quant la quantité de courant ayant traversé le circuit cor- respond à un rapport atomique Sn/Pt est égal à 1. Au cours de la coulomb- trie, la solution passe de l'incolore au marron en passant par le jaune. La solution est alors transférée dans un réaction autoclave de 50 cm3 préala- blement dégazé. On charge alors le réacteur en hydrogène jusqu'à une pres- sion de 100 bars, puis le réacteur est chauffé à une température atteignant jusqu'à 100 C et l'agitation est mise en marche. Après environ 2 heures, l'autoclave est refroidi et le mélange gazeux éliminé. La solution est transféré dans un tube de Schlenk et stockée sous argon. Le composé préparé a fait l'objet des analyses spectroscopiques suivantes: - la résonance magnétique nucléaire du phosphore 31 à 162 MHz par préféren- ce à l'acide phosphorique permet d'observer des déplacement chimiques à 4,22 ppm, 8,15 ppm et 13,8 ppm. - la résonance magnétique nucléaire du proton à 400 MHz par référence au té- traméthylsulfure permet d'observer un déplacement chimique à -5,15 ppm. - la résonance magnétique nucléaire du platine 195 à 86 MHz par référence à à H2PtCl6 permet d'observer un déplacement chimique à -5390 ppm. 26353 1 7 - la réson ance magnétique nucléaire de l'étain 119 à 149 MHz par référence au tétraméthylétain fait apparaître un déplacement chimique à -36 ppm. - la spectrométrie de masse permet d'établir que le composé préparé, de masse globale égale à 2337 grammes, répond à la formule générale: C93H98C1606P6Pt2Sn2 L'ensemble des analyses exposées ci-dessus permet donc d'établir la formule détaillée: P_ P P "Il' Pt \ PptP)+ [SnCl3 d(10 P H H/ P 2 dans laquelle P P désigne l'isopropylidène-dihydroxy-2,3-bis(diphénylphos- phino)-1,4-butane. En accord avec la nomenclature internationale ce composé est dénommé: dihydrido[ -(2,2-diméthyl-1,3-dioxolane-4,5diyl) bis(méthylène) bis fdiphenyl phosphinej -P: P'33 bis C (2,2-diméthyl-1,3-dioxolane- 4,5-diyl)bis(méthylène) bis[diphenyl phosphine] -P: P'diplatinum (II) bis trichlorostannate. et peut encore être schématisé comme suit: O O CH2 CH2++ 0 %, O Cp -PCHv,PCH2.0. 8 i"CH2P e e H H *- ---'P C H2 O 3 22 L20 EXEMPLE 2 La solution d'hydrure de platine préparée conformément à l'exemple 1 est introduite dans un réacteur autoclave de 100 cm3 en acier inoxydable équipé d'un système d'agitation par barreau aimanté, puis on ajoute du sty- rêne en quantité telle que le rapport molaire styrène/Pt soit égal à 100. Le réacteur est chauffé jusqu'à la température de 80*C puis on charge le qaz de synthèse constitué d'un mélange équimolaire de monoxyde de carbone et d'hy- drogène. Enfin le mélange est agité et la réaction est poursuivie à 80 C sous une pression de 50 bars pendant 24 heures. On obtient alors, avec un taux de transformation TT (exprimé en pourcent), un mélange comprenant de l'éthylbenzène, du phényl-2 propanal et du phényl-3 propanal. L'analyse de ce mélange permet de déterminer d'une part la proportion en poids d'éthyl- benzène EB (exprimée en pourcent) et d'autre par le rapport molaire n/b de l'aldéhyde normal à l'aldéhyde branché. Le tableau I ci-après rassemble les résultats obtenus. EXEMPLE 3 On répète le processus opératoire de l'exemple 2, aux exceptions suivantes près: la réaction est effectuée à 90 C sous une pression de 100 bars pendant 8 heures. Les résultats obtenus sont indiqués au tableau I ci- après. EXEMPLE 4 On répète le procédé de préparation de l'exemple 1 à l'exception du fait que le solvant est constitué d'un mélange de 10 cm3 de benzène et 15 cm3 de carbonate de propylène. La solution d'hydrure de platine ainsi obtenu est alors utilisée pour l'hydroformylation du styrène dans les conditions opératoires de l'exemple 2. Les résultats obtenus sont indiqués au tableau I ci-après. EXEMPLES 5 à 9 On répète le procédé de préparation de l'exemple 1 à l'exception de la nature de l'anode, pour laquelle l'étain est rempacé par un autre métal indiqué au tableau I. Les analyses spectroscopiques effectuées comme à l'exemple 1 indiquent que le produit formé est bien un hydrure de platine de structure bimétallique pontée de formule (I). L'hydroformylation du styrène est alors effectuée conformément au processus opératoire de l'exemple 3 à l'exception de la durée de la réaction, qui est portée de 8 à 19 heures. Les résultats obtenus sont indiqués au tableau I ci-après. TABLEAU I exemple anode TT EB n/b 2 Sn 67 6 4,3 3 Sn 100 8 4,0 4 Sn 53 4 5,5 Al 90 17 1,9 6 Ti 80 14,5 2,5 7 Fe 100 3 5,0 8 Cu 45 18 4,8 9 Zn 100 4 5,3 Fe 100 3 9,3 11 Fe 100 15,5 8,1 EXEMPLE 10 On répète le procédé de préparation d'hydrure de platine de l'exemple 7 (anode en fer) à l'exception du fait que le solvant est consti- tué de 25 cm3 d'un mélange à 75% en volume de benzène. L'hydroformylation du styrène est alors effectuée conformément au processus opératoire de l'exemple 3 à l'exception de la durée de la réaction, qui est portée de 8 à 24 heures. Les résultats obtenus sont indiqués au tableau I ci-avant. EXEMPLE 11 On répète l'expérience de l'exemple 10 à l'exception de la réac- tion d'hydroformylation, qui est effectuée à 110'C pendant 21 heures. Les résultats obtenus sont indiqués au tableau I ci-avant. EXEMPLE 12 à 16 On fait réagir 64 mg de complexe LPtCl2, le ligand étant l'isopro- pylène-dihydroxy-2,3-bis (diphénylphosphino)-1,4-butane, dans 25 cm3 d'un mélange solvant comprenant 75% en volume de benzène et 25% en volume de carbonate de propylène, avec un composé de fer (de formule indiquée au tableau II ci-après) en quantité telle que le rapport atomique Fe/Pt soit égal à 1. Le mélange réactionnel est ensuite mis en présence, dans un réac- teur autoclave d'hydrogène sous une pression de 100 bars, à une température de 100 C pendant 2 heures. A l'issue de ce temps, l'autoclave est refroidi et le mélange gazeux éliminé. La solution est transférée dans un tube de Schlenk et stockée sous argon. Les analyses spectroscopiques effectuées comme à l'exemple 1 indiquent que le produit formé est bien un hydrure de platine de structure bimétallique pontée de formule (I), l'anion associé étant FeC13. Chaque solution d'hydrure de platine est alors utilisée pour l.'hy- droformylation du styrène selon le processus opératoire de l'exemple 2, aux exceptions suivantes près: la réaction est effectuée à 90 C sous une pres- sion de 100 bars pendant 24 heures (18 heures seulement pour l'exemple 13) . Les résultats obtenus sont indiqués au tableau II ci-après. TABLEAU II exemple composé de fer TT EB n/b 12 Fe203 100 5,7 11,9 13 Fe304 100 4,8 13,2 14 Fe(OH)(OCOCH3)2 92 2,5 6,0 15 Fe(OCOCH3)2 97 2,5 9,8 16 Fe(OCH3)2 100 4,0 5,6 REVENDICATIONS 1. Hydrures de platine de struture bimétallique pontée, représen- tés par la formule générale: P P P P (i) Pt Pt j [MXn dans laquelle = P H H P 2 - M est un métal à l'état de valence n au moins égal à 2, - X est un atome d'halogène, et - P P constitue une représentation schématique d'un ligand de formule géné- raie: R3 (II) PR1R2 t C PR5R6 dans laquelle R4 m - R1, R2, R5 et R6, identiques ou différents, sont choisis parmi les radi- caux hydrocarbonés aliphatiques ou cycloaliphatiques possédant de 1 à 8 atomes de carbone et les radicaux hydrocarbonés aromatiques possédant de 6 à 10 atomes de carbone, R3 et R4, identiques ou différents, sont choisis parmi l'atome d'hydro- gène et les radicaux hydrocarbonés aliphatiques, possédant de 1 à 8 ato- mes de carbone, le cas échéant fonctionnalisés et/ou formant-ensemble un cycle et, À m est un nombre entier supérieur ou égal à 4. 2. Hydrures de platine selon la revendication 1, caractérisés en ce que X est le chlore. 3. Hydrures de platine selon l'une des revendications 1 à 2, ca- ractérisés en ce que le métal M est choisi parmi les groupes IVB, VIII, IB, IIB, IIIA et IVA de la Classification Périodique. 4. Hydrures de platine selon l'une des revendications 1 à 3, ca- ractérisés en ce que le métal M est choisi parmi le fer (II), le zinc, l. 'é- tain, le cuivre, l'aluminium et le titane (III). 5. Hydrures de platine selon l'une des revendications 1 à 4, ca- ractérisés en ce que le ligand P" P est l'isopropylène-dihydroxy-2,3- bis(diphénylphosphino)-1,4-butane. 6. Procédé de préparation d'hydrures de platine selon la revendi- cation 1, caractérisé en ce qu'il comprend: - dans une première étape, la réduction d'.un solvant comprenant au moins un carbonate d'alcène dans une cellule électrochimique dont l'anode est en métal M de manière à former une combinaison chimique entre le métal M et le carbonate d'alcène, puis la réaction de cette combinaison avec au moins un complexe de platine de formule (P'P)PtX2, et enfin - dans une dernière étape l'application d'une atmosphère d'hydrogène. 7. Procédé de préparation selon la revendication 6, caractérisé en ce que le groupe alcène du carbonate d'alcène comprend de 2 h 6 atomes de carbone. 8. Procédé selon l'une des revendications 6 et 7, caractérisé en ce que la réduction du solvant est effectuée en présence d'une faible quantité d'un sel conducteur soluble dans le solvant. 9. Procédé selon l'une des revendications 6 à 8, caractérisé en ce que la réduction du solvant est effectuée à' une température comprise entre C et 70 C et en maintenant la cellule électrochimique sous atmosphère d'un gaz inerte. 10. Procédé selon l'une des revendications 6 à 9, caractérisé en ce que le solvant comprend en outre un hydrocarbure aromatique en mélange avec le carbonate d'alcène. 11. Procédé selon la revendication 10, caractérisé en ce que ledit solvant comprend au moins 10% en volume de carbonate d'alcène. 12. Procédé selon l'une des revendications 6 à 11, caractérisés en ce que la cellule électrochimique comprend, outre l'anode en métal M, une cathode et une électrode de référence, en ce que la réduction est effectuée en portant la cathode à un potentiel inférieur ou égal à - 1,5 volt par rapport à l'électrode de référence, et en imposant ce potentiel pendant une durée suffisante pour assurer la production de la quantité voulue de la combinaison chimique "M-carbonate d'alcène". 13. Procédé de préparation selon l'une des revendications 6 à 11, caractérisés en ce que la cellule électrochimique comporte l'anode en métal M et une cathode entre lesquelles on applique une différence de potentiel supérieure ou égale à 10 volts pendant une durée suffisante pour assurer la production de la quantité voulue de ladite combinaison chimique "M-carbonate d'alcène". 14. Procédé de préparation selon l'une des revendications 6 à 13, caractérisés en ce que la réaction de la combinaison chimique "Mcarbonate d'alcène" et du complexe de platine est effectuée dans un solvant, la concentration du complexe de platine dans ledit solvant étant compris entre 0,001 et 0,2 mole par litre. 15. Procédé de préparation d'hydrures de platine selon la revendication 1, caractérisé en ce qu'il comprend la réaction d'un composé de métal M avec un complexe de platine de formule (P"P)PtX2, en présence d'un solvant comprenant au moins un carbonate d'alcène, suivie de l'application d'une atmosphère d'hydrogène. 16. Procédé de préparation selon la revendication 15, caractérisé en ce que le composé de métal M comprend au moins une liaison covalente ME. 17. Application d'un hydrure de platine selon la revendication 1 comme composant de système catalytique destiné à catalyser une réaction chimique. 18. Application selon la revendication 17 à la fabrication d'alhédydes par hydroformylation d'un composé organique à insaturation éthylénique.